(57)【特許請求の範囲】
【請求項１】
空調機器において湿潤環境下に配置されて、低級カルボン酸からなる腐食媒により、管表面から管肉厚方向に蟻の巣状に進行する腐食作用にさらされる伝熱管にして、Ｐを０．１０〜１．０重量％の割合で含有し、残部がＣｕと不可避的不純物からなる、蟻の巣状腐食に対する高耐食性銅管からなることを特徴とする空調機器における伝熱管。
【請求項２】
前記Ｐの含有量が、０．１５重量％以上である請求項１に記載の空調機器における伝熱管。
【請求項３】
前記Ｐの含有量が、０．８重量％以下である請求項１又は請求項２に記載の空調機器における伝熱管。
【請求項４】
前記Ｐの含有量が、０．５重量％以下である請求項１乃至請求項３の何れか１項に記載の空調機器における伝熱管。
【請求項５】
前記不可避的不純物の含有量が、合計量で０．０５重量％以下である請求項１乃至請求項４の何れか１項に記載の空調機器における伝熱管。
【請求項６】
冷凍機器において湿潤環境下に配置されて、低級カルボン酸からなる腐食媒により、管表面から管肉厚方向に蟻の巣状に進行する腐食作用にさらされる冷媒管にして、Ｐを０．１０〜１．０重量％の割合で含有し、残部がＣｕと不可避的不純物からなる、蟻の巣状腐食に対する高耐食性銅管からなることを特徴とする冷凍機器における冷媒管。
【請求項７】
前記Ｐの含有量が、０．１５重量％以上である請求項６に記載の冷凍機器における冷媒管。
【請求項８】
前記Ｐの含有量が、０．８重量％以下である請求項６又は請求項７に記載の冷凍機器における冷媒管。
【請求項９】
前記Ｐの含有量が、０．５重量％以下である請求項６乃至請求項８の何れか１項に記載の冷凍機器における冷媒管。
【請求項１０】
前記不可避的不純物の含有量が、合計量で０．０５重量％以下である請求項６乃至請求項９の何れか１項に記載の冷凍機器における冷媒管。
【請求項１１】
空調機器や冷凍機に用いられて、湿潤環境下に配置される銅管において、その表面から惹起される、低級カルボン酸を腐食媒として湿潤環境中で発生する蟻の巣状腐食に対する耐食性を向上せしめる方法にして、かかる銅管を、Ｐ含有量が０．１０〜１．０重量％であり、残部がＣｕと不可避的不純物からなる材質にて構成することを特徴とする耐食性向上方法。
【請求項１２】
前記Ｐ含有量が、０．３〜１．０重量％である請求項１１に記載の耐食性向上方法。
【請求項１３】
前記不可避的不純物の含有量が、合計量で０．０５重量％以下である請求項１１又は請求項１２に記載の耐食性向上方法。
【発明の詳細な説明】
【技術分野】
【０００１】
本発明は、高耐食性銅管に係り、特に、空調機器や冷凍機器における伝熱管、冷媒配管等に好適に用いられる銅管に関するものである。
【背景技術】
【０００２】
従来から、空調機器の伝熱管や冷凍機器の冷媒配管等には、耐食性、ろう付け性、熱伝導性及び曲げ加工性等において優れた特徴を発揮する、りん（Ｐ）脱酸銅管（ＪＩＳ−Ｈ３３００−Ｃ１２２０Ｔ）が、主として用いられてきている。【０００３】
しかしながら、そのような空調機器や冷凍機器に使用されるりん脱酸銅管には、管表面から管肉厚方向に蟻の巣状に進行する異常な腐食、所謂蟻の巣状腐食が発生することがあることが認められている。この蟻の巣状腐食は、蟻酸や酢酸等といった低級カルボン酸を腐食媒として、湿潤環境中で発生するとされ、また１，１，１−トリクロロエタン等の塩素系有機溶剤や、ある種の潤滑油、ホルムアルデヒド等が存在する環境下においても、同様な腐食の発生が確認されている。特に、空調機器や冷凍機器における結露が惹起される管路として用いられた場合には、その発生が顕著となることが知られている。そして、そのような蟻の巣状腐食は、それが発生すると、腐食の進行速度が早く、短期間で銅管を貫通するまでに進行し、機器が使用出来なくなってしまうという問題を惹起する。【０００４】
このため、特開平６−１２２９３２号公報においては、Ｐ：０．００２５〜０．０１ｗｔ％を含み、残部がＣｕと通常の不純物とからなるか、又は、更に酸素濃度が２０ｗｔｐｐｍ以下である耐食性高強度銅管が提案され、それによって、蟻の巣状腐食に対する耐食性が向上せしめられ得ることが、明らかにされている。即ち、そこでは、Ｐの含有量が極めて少ない無酸素銅管では、蟻の巣状腐食が抑制されるものであるところから、りん脱酸銅管におけるＰの含有量を低減せしめて、りん脱酸銅管よりも蟻の巣状腐食に対する耐食性の向上を図ろうとしているのである。【０００５】
しかして、そのようなＰの含有量を低減せしめてなる銅管には、未だ、無酸素銅管に比肩し得る程の、蟻の巣状腐食に対する耐食性を得ることは望むべくもなかったのである。このため、厳しい腐食環境下においても、従来から公知の銅管よりも、蟻の巣状腐食に対する耐腐食性のより高い銅管の開発が、望まれている。
【先行技術文献】
【特許文献】
【０００６】
【特許文献１】特開平６−１２２９３２号公報
【発明の概要】
【発明が解決しようとする課題】
【０００７】
ここにおいて、本発明は、かかる事情を背景にして為されたものであって、その解決課題とするところは、蟻の巣状腐食に対して、より高い耐食性を発揮することの出来る、空調機器や冷凍機器に好適に用いられ得る防食性に優れた銅管を提供することにあり、またそのような銅管を用いて構成される機器の寿命を有利に向上せしめることにもある。
【課題を解決するための手段】
【０００８】
そこで、本発明者らは、空調機器や冷凍機器等において用いられる銅管における蟻の巣状腐食について鋭意検討を重ねた結果、従来のりん脱酸銅からなる管材よりも、Ｐ含有量の大なる領域において、蟻の巣状腐食に対する耐食性をより一層向上せしめ得る銅管を、実用的に有利に得ることが出来る事実を見出し、本発明を完成するに至ったのである。【０００９】
すなわち、本発明は、かくの如き知見に基づき、空調機器において湿潤環境下に配置されて、低級カルボン酸からなる腐食媒により、管表面から管肉厚方向に蟻の巣状に進行する腐食作用にさらされる伝熱管にして、Ｐ（りん）を０．１０〜１．０重量％の割合で含有し、残部がＣｕと不可避的不純物からなる、蟻の巣状腐食に対する高耐食性銅管からなることを特徴とする空調機器における伝熱管を、その要旨とするものである。また、本発明は、冷凍機器において湿潤環境下に配置されて、低級カルボン酸からなる腐食媒により、管表面から管肉厚方向に蟻の巣状に進行する腐食作用にさらされる冷媒管にして、Ｐを０．１０〜１．０重量％の割合で含有し、残部がＣｕと不可避的不純物からなる、蟻の巣状腐食に対する高耐食性銅管からなることを特徴とする冷凍機器における冷媒管をも、その要旨とするものである。
【００１０】
要するに、本発明にあっては、従来のりん脱酸銅管が、０．０１５〜０．０４０重量％程度のＰ含有量であるのに対して、それよりも所定量多い、０．１０〜１．０重量％のＰ含有量の銅管を構成し、かかるＰ含有量の多い銅管を、空調機器における伝熱管及び冷凍機器における冷媒管として採用することによって、蟻の巣状腐食に対する耐食性を著しく向上せしめ得たのであり、特に、そのような耐食性が、従来の無酸素銅管よりも更に優れていることは、驚くべきことである。
【００１１】
なお、かかる本発明に従う空調機器における伝熱管及び冷凍機器における冷媒管の各々にあっては、望ましくは、前記Ｐの含有量は、０．１５重量％以上とされることとなる。
【００１２】
また、本発明に従う空調機器における伝熱管及び冷凍機器における冷媒管の各々の、好ましい態様の一つによれば、前記Ｐの含有量は、０．８重量％以下とされ、そして別の好ましい態様の一つによれば、前記Ｐの含有量は、０．５重量％以下とされる。
【００１３】
さらに、本発明に従う空調機器における伝熱管及び冷凍機器における冷媒管の各々の、望ましい態様の別の一つにあっては、前記不可避的不純物の含有量は、合計量で０．０５重量％以下とされることとなる。
【００１４】
加えて、本発明にあっては、空調機器や冷凍機に用いられて、湿潤環境下に配置される銅管において、その表面から惹起される、低級カルボン酸を腐食媒として湿潤環境中で発生する蟻の巣状腐食に対する耐食性を向上せしめる方法にして、かかる銅管を、Ｐ含有量が０．１０〜１．０重量％であり、残部がＣｕと不可避的不純物からなる材質にて構成することを特徴とする耐食性向上方法をも、その要旨とするものである。なお、本発明に従う耐食性向上方法においては、好ましくは、前記Ｐ含有量が、０．３〜１．０重量％である。また、かかる耐食性向上方法においては、望ましくは、前記不可避的不純物の含有量が、合計量で０．０５重量％以下である。
【発明の効果】
【００１５】
このような本発明によれば、蟻の巣状腐食に対する耐食性において、従来から公知の銅管よりも優れた防食性を発揮し得る実用的な銅管が提供され得ることとなったのであり、またそのような銅管を、空調機器の伝熱管や冷凍機器の冷媒配管等として用いることにより、それら機器の寿命が更に高められ得ることとなったのである。
【図面の簡単な説明】
【００１６】
【図１】実施例で用いた耐食性試験装置の概要を示す断面説明図である。
【図２】実施例において得られた銅管のＰ含有量と最大腐食深さの関係を示すグラフである。
【発明を実施するための形態】
【００１７】
ところで、本発明に従う高耐食性銅管においては、そのＰ含有量が０．０５〜１．０重量％となるように構成して、従来の銅管よりもＰ（りん）が高濃度で含有せしめられているところに、大きな特徴を有しているのである。そして、そのような高濃度のＰの含有によって、銅管の腐食形態が、管軸垂直方向（管肉厚貫通方向）に進行する選択的腐食形態から、管軸水平方向（管表面に広がる方向）に進行する表面腐食形態に移行するものと考えられ、特に、Ｐの含有量を０．１０重量％以上、更には０．１５重量％以上とすることにより、かかる選択的腐食形態の発生が、効果的に抑制乃至は阻止され、且つ従来の銅管よりも著しい耐食性が発揮され得ることとなるのである。
【００１８】
もっとも、かかる銅管におけるＰ含有量を０．０５重量％まで少なくすると、選択的腐食形態が惹起されるようになるものの、その腐食速度は、従来の銅管よりも効果的に抑制され得て、蟻の巣状腐食に対する耐食性が認められるところから、本発明にあっては、Ｐ含有量は、０．０５重量％以上とされている。一方、Ｐ含有量が１．０重量％を超えるようになっても、蟻の巣状腐食に対する耐食性には殆ど変化がなく、むしろ銅管の製造に際して、加工性が低下して、割れ等の問題を惹起するようになるところから、Ｐ含有量の上限は、１．０重量％に止める必要があるのである。また、かかるＰ含有量は、好ましくは０．８重量％以下、更に好ましくは０．５重量％以下とするのが、銅管の実用的な製造上において好ましいと言うことが出来る。
【００１９】
なお、本発明に従う高耐食性銅管は、上述の如きＰ含有量の他、残部がＣｕ（銅）と不可避的不純物からなる材質にて、構成されるものであって、そこで、Ｆｅ，Ｐｂ，Ｓｎ等の不可避的不純物は、一般に、合計量で０．０５重量％以下となるように調整されることとなる。
【００２０】
また、かくの如き本発明に従う組成を有するＣｕ材料を用いて、目的とする銅管を製造するに際しては、従来と同様な手法が採用され、例えば、インゴットやビレットの鋳造、管の押し出し、管の抽伸等の工程を経て、製造されることとなる。なお、そのようにして得られる銅管の外径や肉厚等のサイズは、銅管の用途に応じて適宜に選定されるものである。さらに、本発明に従う銅管が伝熱管として用いられる場合にあっては、平坦な内面が採用される他、よく知られているように、公知の各種の内面加工が施されて、各種形態の内面溝が設けられてなる伝熱管とすることも有効である。
【実施例】
【００２１】
以下に、本発明に従う幾つかの実施例を示し、本発明を更に具体的に明らかにすることとするが、本発明が、そのような実施例の記載によって、何等の制約をも受けるものでないことは、言うまでもないところである。また、本発明には、以下の実施例の他にも、更には、上記した具体的記述以外にも、本発明の趣旨を逸脱しない限りにおいて、当業者の知識に基づいて種々なる変更、修正、改良等を加え得るものであることが、理解されるべきである。【００２２】
先ず、下記表１に示されるＰ含有量と、残部がＣｕ及び不可避的不純物からなる組成を有する各種の銅管を、外径：９．５２ｍｍ、肉厚：０．４１ｍｍのサイズにおいて、従来と同様にして作製して、下記の蟻の巣状腐食試験に供した。また、Ｐ含有量が１．５重量％で、残部がＣｕ及び不可避的不純物からなるＣｕ材料を用いて、上記と同様なサイズの銅管を製造しようとしたところ、割れが発生して、目的とする銅管を得ることが出来なかった。更に、比較材として、同寸法のりん脱酸銅管と無酸素銅管とを準備した。【００２３】
【表１】
0005775238.tif 000002
【００２４】
次いで、かかる準備された各種の銅管について、図１に示す試験装置を用いて、蟻の巣状腐食試験を実施した。なお、図１において、２は、キャップ４にて密閉することの出来る２Ｌのポリ容器であり、そのキャップ４を貫通して取り付けられたシリコン栓６を貫通するように、供試銅管１０が、ポリ容器２内に所定深さ差し込まれている一方、供試銅管１０の下端開口部は、シリコン栓８にて閉塞せしめられている。また、ポリ容器２内には、所定濃度の蟻酸水溶液の１００ｍｌが、供試銅管１０に接触しない形態において収容されている。【００２５】
また、蟻の巣状腐食試験においては、蟻酸水溶液１２の濃度を、０．０１％、０．１％及び１％の３種類とし、それらの蟻酸水溶液１２が収容されたポリ容器２に、所定の供試銅管１０をセットした状態において、４０℃の恒温槽内に放置すると共に、２時間／日だけ槽外に取り出して、室温（１５℃）下において保持することにより、その温度差によって供試銅管１０の表面への結露を促した。そして、そのような条件下での腐食試験を、２０日間実施した。【００２６】
そして、かかる腐食試験の施された各供試銅管について、それぞれの切断面を調べ、蟻酸水溶液の濃度毎に最大腐食深さを測定し、その結果を、下記表２に示した。また、蟻酸濃度：０．１％の場合における最大腐食深さとＰ含有量の関係をグラフ化して、図２に示した。【００２７】
【表２】
0005775238.tif 000003
【００２８】
かかる表２の結果から明らかな如く、０．０１％濃度の蟻酸水溶液を用いた場合において、Ｐ含有量が０．１〜１．０重量％の範囲内の供試銅管Ｎｏ．１〜６や、無酸素銅管からなる供試銅管８においては、蟻の巣状腐食の発生はなく、管表面が軽微に腐食されているのみであることを認めた。一方、０．１％濃度の蟻酸水溶液や１％濃度の蟻酸水溶液を用いた腐食試験においては、りん脱酸銅管である供試銅管７や、無酸素銅管である供試銅管８の何れにも、蟻の巣状腐食が確認されたが、Ｐ含有量が０．１〜１．０重量％の範囲内となる供試銅管１〜６においては、腐食は発生するものの、蟻の巣状腐食の形態とはならず、その最大深さは、りん脱酸銅管や無酸素銅管と比較して、浅いものであることを認めた。【００２９】
また、図２に示される結果より、Ｐ含有量が０．０３重量％のりん脱酸銅管（Ｎｏ．７）の両側において腐食深さが低下しており、特に、リン脱酸銅管（Ｎｏ．７）よりもＰ含有量が多い本発明に従う銅管（Ｎｏ．１〜Ｎｏ．６）においては、無酸素銅管（Ｎｏ．８）よりも腐食深さに優れた結果が得られていることは注目すべきことである。
【符号の説明】
【００３０】
２  ポリ容器
４  キャップ
６  シリコン栓
８  シリコン栓
１０  供試銅管
１２  蟻酸水溶液
【図１】
0005775238.tif 000004
【図２】
0005775238.tif 000005